СПОСОБ ИЗГОТОВЛЕНИЯ ВЫСОКОПРОЧНОЙ БУМАГИ

1. Способ приготовления водной композиции, включающей покрытые полисиликатом минеральные частицы, который включает воздействие на водную композицию, включающую желатинизированный полисиликат и минерал, сдвигом по меньшей мере 5000 об/мин в течение по меньшей мере 30 с.
2. Способ по п.1, в котором водная композиция, включающая желатинизированный полисиликат и минерал, может быть приготовлена полимеризацией силиката в присутствии минерала.
3. Способ по п.2, в котором полимеризацию силиката инициируют доведением рН до уровня ниже 10 добавлением кислоты.
4. Способ по п.2, в котором полимеризацию силиката проводят при температуре ниже 50°С.
5. Способ по п.2, в котором полимеризацию силиката практически завершают в течение 12 ч.
6. Способ по п.2, в котором количество минерала находится в интервале от 5 до 20 мас.% в пересчете на массу водной композиции, включающей желатинизированный полисиликат и минерал.
7. Способ по п.2, в котором количество силиката находится в интервале от 0,01 до 10 мас.% в пересчете на массу водной композиции, включающей желатинизированный полисиликат и минерал.
8. Способ по п.2, в котором количество желатинизированного полисиликата и минерала находится в интервале от 1 до 30% сухой массы в пересчете на массу водной композиции, включающей желатинизированный полисиликат и минерал.
9. Водная композиция, включающая покрытые полисиликатом минеральные частицы, которая может быть приготовлена согласно способу по одному из пп.1-8.
10. Водная композиция по п.9, которую охарактеризовывают вязкостью по меньшей мере 500 мПа (когда ее определяют при концентрации 12% сухой массы покрытых полисиликатом минеральных частиц в пересчете на массу композиции с использованием вискозиметра Брукфилда при 25°С и 100 об/мин вала 4, а результат фиксируют спустя 30 с после начала испытания).
11. Водная композиция по п.9, в которой количество минерала находится в пределах от 40 до 99 мас.% в пересчете на массу покрытой полисиликатом минеральной частицы.
12. Водная композиция по п.9, в которой количество полисиликата находится в пределах от 1 до 60 мас.% в пересчете на массу минерала.
13. Водная композиция по п.9, в которой размер покрытых полисиликатом минеральных частиц находится в пределах от 1 до 1000 мкм.
14. Водная композиция по п.9, в которой количество покрытых полисиликатом минеральных частиц находится в пределах от 1 до 30 мас.% в пересчете на массу водной композиции.
15. Покрытые полисиликатом минеральные частицы, которые могут быть получены из водной композиции по одному из пп.9-14 удалением воды.
16. Бумага или картон, наполненный покрытыми полисиликатом минеральными частицами по п.15.
17. Способ изготовления бумаги или картона по п.16, который включает стадию добавления покрытых полисиликатом минеральных частиц по п.15 или водной композиции, включающей покрытые полисиликатом минеральные частицы по одному из пп.9-14, в целлюлозную суспензию перед дренажом целлюлозной суспензии на сетке, где формуют полотно бумаги, которое в дальнейшем сушат.
18. Способ улучшения предела прочности при разрыве и силы внутренней связи бумаги или картона с наполнителем в пересчете на плотность бумаги или картона с наполнителем, который включает добавление покрытых полисиликатом минеральных частиц по п.15 или водной композиции, включающей покрытые полисиликатом минеральные частицы по одному из пп.9-14, в целлюлозную суспензию перед дренажом целлюлозной суспензии на сетке, где формуют полотно бумаги, которое в дальнейшем сушат.
19. Применение покрытых полисиликатом минеральных частиц по п.15 в качестве наполнителя для бумаги или картона.